(57)【要約】【課題】  有機ポリマー材料の機械的強度、電気特性、特に耐トラッキング性を維持しつつ、真菌類、細菌類及び藻類の繁殖によるこれらの特性低下による表面欠損等の懸念のない電気ケーブル用絶縁部品を提供することを目的とする。【解決手段】  エチレン系共重合体及び／又はシリコーンゴムを含む熱可塑性樹脂（熱可塑性樹脂Ａ）１００質量部に、メチル（ベンズイミダゾール−２−イル）カルバメート（防カビ剤Ｂ１）０．０３〜９．５質量部、ジヨードメチルパラトリルスルホン（防カビ剤Ｂ２）５×１０−６〜３．０質量部、及び２−チアゾリル−１Ｈ−ベンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）を成形して得られる電気ケーブル用絶縁部品。【選択図】  なし【特許請求の範囲】
【請求項１】
エチレン系共重合体及び／又はシリコーンゴムを含む熱可塑性樹脂（熱可塑性樹脂Ａ）１００質量部に、メチル（ベンズイミダゾール−２−イル）カルバメート（防カビ剤Ｂ１）０．０３〜９．５質量部、ジヨードメチルパラトリルスルホン（防カビ剤Ｂ２）５×１０−６〜３．０質量部、及び２−チアゾリル−１Ｈ−ベンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）を成形して得られる電気ケーブル用絶縁部品。
【請求項２】
エチレン系共重合体及び／又はシリコーンゴムを含む熱可塑性樹脂（熱可塑性樹脂Ａ）１００質量部に、メチル（べンズイミダゾール−２−イル）カルバメート（防カビ剤Ｂ１）５×１０−６〜３．０質量部、ジヨードメチルパラトリルスルホン（防カビ剤Ｂ２）０．０３〜９．５質量部、及び２−チアゾリル−１Ｈ−べンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）を成形して得られる電気ケーブル用絶縁部品。
【請求項３】
前記エチレン系共重合体がエチレン−プロピレン−ジエン三元共重合体（ＥＰＤＭ）、エチレン−プロピレン共重合体（ＥＰＭ）、エチレン−酢酸ビニル共重合体（ＥＶＡ）及びエチレン−エチルアクリレート共重合体（ＥＥＡ）から選択された１種以上であることを特徴とする請求項１又は２に記載の電気ケーブル用絶縁部品。
【請求項４】
前記シリコーンゴムが付加反応型シリコーンゴムであることを特徴とする請求項１又は２に記載の電気ケーブル用絶縁部品。
【請求項５】
請求項１ないし４のいずれかに記載の電気ケーブル用絶縁部品を使用して得られる電気ケーブル接続用絶縁部品。
【請求項６】
請求項１ないし４のいずれかに記載の電気ケーブル用絶縁部品を使用して得られる電気ケーブル端末用絶縁部品。
【請求項７】
請求項１ないし４のいずれかに記載の電気ケーブル用絶縁部品を使用して得られる電気ケーブル付属用絶縁部品。
【発明の詳細な説明】
【技術分野】
【０００１】
本発明は、電気ケーブル接続用絶縁部品、電気ケーブル端末用絶縁部品、電気ケーブル付属用絶縁部品（がいし、スペーサ他）等に使用可能な電気ケーブル用絶縁部品に関する。
【背景技術】
【０００２】
（１）電気ケーブル用絶縁部品における磁器の使用
従来から、送電用、変電用、配電用に用いられる、がいし、がい管、避雷装置、相間スペーサ、ブッシング、屋内外終端接続部品、分岐接続部品、直線接続部品などのケーブル用接続、端末部品に使用可能な電気ケーブル用絶縁部品は、電気的に劣化しにくい磁器からなる電気絶縁性の構造部品が使用されている。
しかし、磁器は比重が大きく磁器自体が重くなるため、電線の支持がいしまたはスペーサなどに用いると鉄塔の強度に制限が生じるうえ、支持する部材の小型化に限界があるので、鉄塔を含む送電線や変配電用部品の占める空間のコンパクト化を防げ、美観を損ねるという難点がある。
また、トラッキング現象（絶縁物の表面に漏電性の経路が生じる現象）が生じた場合、磁器自体が硬くかつ脆い性質を有しているため、種々の問題が生じる。例えば、がいしの外側で気中閃絡が起こると、電気エネルギーによる衝撃でがいしの笠が割れてしまい、鉄塔から部品の落下が生じる。
同様にアレスター素子を内蔵するがい管では過大な雷サージを吸収する際に素子の貫通が生じたり、素子外側での閃絡時のエネルギーにより素子とがい管との隙間にある空気が膨張・爆発してがい管が飛散するという問題がある。
【０００３】
（２）有機ポリマー材料の使用
このような背景から、磁器の代替として相対的に耐衝撃性が高くかつ軽量であるエチレン−プロピレン−ジエン三元共重合体（ＥＰＤＭ）、エチレン−プロピレン共重合体（ＥＰＭ）、エチレン−酢酸ビニル共重合体（ＥＶＡ）、エチレン−エチルアクリレート共重合体（ＥＥＡ）、シリコーンゴムなどの高分子有機化合物（以下、これらの高分子有機化合物を有機ポリマー材料ということがある。）を絶縁体各部の構造部品に用いる事が検討されている。
上記シリコーンゴムは、固形型−液状型という観点からは、混練が可能であるミラブル型（Ｍｉｌｌａｂｌｅ）  シリコーンゴムと液状型シリコーンゴムとに分類される。この場合、使用する原料ポリマーの重合度がミラブル型ゴムでは、５，０００〜１０，０００程度であるのに対し、液状型ゴムはより低重合度である。
また、ミラブル型ゴムは粘度が高いという意味でＨＣＲ（Ｈｉｇｈ  Ｃｏｎｓｉｓｔｅｎｃｙ  Ｒｕｂｂｅｒ）と称されることがあり、この場合、液状型シリコーンゴムはＬＣＲ（Ｌｏｗ  Ｃｏｎｓｉｓｔｅｎｃｙ  Ｒｕｂｂｅｒ）と称される。
【０００４】
（３）有機ポリマー材料使用におけるカビの発生
しかし、有機ポリマー材料はその材質の特性から真菌類（カビ、苔）、細菌（バクテリア）、藻類が繁殖する可能性がある。特にこれらの真菌類等がその内部まで侵入すると機械的強度、特に硬度、引張強さ、引裂強さ等の特性が低下する恐れがある。
一般に有機ポリマー材料の多くは、その骨格のほとんどが炭素と酸素からなっていることから、真菌類（カビ、苔）、細菌（バクテリア）、藻類が繁殖し易く、特にＥＰＤＭ、ＥＰＭ、ＥＶＡ、ＥＥＡ樹脂は表面の撥水性が乏しいため、屋外に長期間曝露されると汚損物が付着しやすく、真菌類、細菌類が繁殖しやすい環境になりやすい。一方、シリコーンゴムは表面を覆う低分子量シリコーンが塵埃等の付着物を包み込み、表面に汚染層を形成するため、真菌類、細菌類、藻類の繁殖に好適な養分が堆積してしまう。その結果、ＥＰＤＭ、ＥＰＭ、ＥＶＡ、ＥＥＡ樹脂同様に真菌類、細菌類、藻類の繁殖が促進される。
【０００５】
（４）防カビ剤の使用
屋外用絶縁物の有機ポリマー材料に使用可能な防カビ剤として、抗菌性金属、およびその化合物、尿素系化合物、有機スズ化合物、フェノール誘導体、有機銅化合物、キノン系化合物、イミダゾール系化合物、チアゾリン系化合物、脂肪族イミド系化合物等が知られている（特許文献１参照）。
特許文献２には、ジヨードメチルパラトリルスルホンとピリジンチオール−１−オキシドの亜鉛塩を有効成分とする工業用防カビ剤組成物が開示されている。
特許文献３には、２，３，５，６−テトラクロロ−４−（メチルスルホニル）ピリジン、２，４，５，６−テトラクロロイソフタリル、１，２−ベンズイソチアゾロン、２−メトキシカルボニルアミノベンツイミダゾール、及びジヨードメチルパラトリルスルホンからなる抗菌防カビ剤を含有するプレコート被膜を形成した鋼板が開示されている。
【０００６】
【特許文献１】特開平９−１７６４９５号公報
【特許文献２】特開平７−１７８０９号公報
【特許文献３】特開平１１−２７６９８５号公報
【発明の開示】
【発明が解決しようとする課題】
【０００７】
前記防カビ剤を有機ポリマー材料に使用した場合、ある種の真菌類（カビ、苔）、細菌（バクテリア）、藻類にその効果が認められるものの、これらの真菌類（カビ、苔）の種類によってはその効果が不十分な場合があり、更に機械的強度、耐トラッキング性等において十分な効果を有するものは知られていなかった。
屋外用に使用されるがいしおよびケーブル用接続部品には、耐トラッキング性を付与するため金属水和物が添加されている例が多いが、有機ポリマー材料自身の耐トラッキング性が低下すれば、高電圧機器の寿命は予測不可能な環境因子に大きく影響を受けることになりかねない。
一般に有機系の抗菌・防カビ剤は硫黄や窒素を含む化合物で構成されているものが多い。有機ポリマー材料を硬化させる硬化反応（架橋反応）には、有機過酸化物によるラジカル反応、白金化合物などの触媒による付加反応及び加水分解による縮合反応の３つに大きく分けられる。この付加反応は、一般的に液状型シリコーンゴムに用いられるが、白金化合物触媒を用いた場合に、硫黄、リン、窒素、スズなどを含む化合物に対し、硬化阻害の現象が起こり成形加工性に影響を与えるおそれがある。
本発明は、有機ポリマー材料の機械的強度、電気特性、特に耐トラッキング性を維持しつつ、真菌類、細菌類及び藻類の繁殖によるこれらの特性低下による表面欠損等の懸念のない電気ケーブル用絶縁部品を提供することを目的とする。
【課題を解決するための手段】
【０００８】
本発明者らは、鋭意検討した結果、有機ポリマー材料用の防カビ剤として、特定の３種類の防カビ剤を配合することにより、上記課題を解決できることを見出し、本発明を完成させた。
すなわち、本発明は、（１）エチレン系共重合体及び／又はシリコーンゴムを含む熱可塑性樹脂（熱可塑性樹脂Ａ）１００質量部に、メチル（ベンズイミダゾール−２−イル）カルバメート（防カビ剤Ｂ１）０．０３〜９．５質量部、ジヨードメチルパラトリルスルホン（防カビ剤Ｂ２）５×１０−６〜３．０質量部、及び２−チアゾリル−１Ｈ−ベンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）を成形して得られる電気ケーブル用絶縁部品、及び（２）エチレン系共重合体及び／又はシリコーンゴムを含む熱可塑性樹脂（熱可塑性樹脂Ａ）１００質量部に、メチル（べンズイミダゾール−２−イル）カルバメート（防カビ剤Ｂ１）５×１０−６〜３．０質量部、ジヨードメチルパラトリルスルホン（防力ビ剤Ｂ２）０．０３〜９．５質量部、及び２−チアゾリル−１Ｈ−べンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）を成形して得られる電気ケーブル用絶縁部品に関する発明である。
【０００９】
本発明においては、更に下記（３）及び（４）の態様とすることが可能である。
（３）前記（１）又は（２）におけるエチレン系共重合体がエチレン−プロピレン−ジエン三元共重合体（ＥＰＤＭ）、エチレン−プロピレン共重合体（ＥＰＭ）、エチレン−酢酸ビニル共重合体（ＥＶＡ）及びエチレン−エチルアクリレート共重合体（ＥＥＡ）から選択された１種以上であること。
（４）前記（１）又は（２）におけるシリコーンゴムが付加反応型シリコーンゴムであること。
【００１０】
また、本発明は、前記（１）ないし（４）に記載の電気ケーブル用絶縁部品を使用して得られる電気ケーブル接続用絶縁部品及び電気ケーブル端末用絶縁部品、電気ケーブル付属用絶縁部品（がいし、スペーサ他）に関する発明である。
【発明の効果】
【００１１】
本発明の電気ケーブル用絶縁部品は、有機ポリマー材料の機械的強度、電気特性、特に耐トラッキング性を維持しつつ、真菌類、細菌類藻類の繁殖によるこれらの特性低下による表面欠損等を効果的に防止できる。又、有機ポリマー材料として、付加反応用触媒に白金化合物触媒を用いて得られる液状型シリコーンゴムに、硫黄及び窒素化合物を含む本発明の混合防カビ剤を配合しても硬化阻害現象の回避が可能となり、良好な成形加工性を得ることができる。
本発明の混合防カビ剤は、防カビと共に抗菌及び防藻効果をも有しているので、真菌類（カビ、苔）、細菌（バクテリア）、及び藻類に関して生育、繁殖を有効に防止できる。
【発明を実施するための最良の形態】
【００１２】
本発明の電気ケーブル用絶縁部品は、エチレン系共重合体及び／又はシリコーンゴムを含む熱可塑性樹脂（熱可塑性樹脂Ａ）１００質量部に、メチル（ベンズイミダゾール−２−イル）カルバメート（防カビ剤Ｂ１）０．０３〜９．５質量部、ジヨードメチルパラトリルスルホン（防カビ剤Ｂ２）５×１０−６〜３．０質量部、及び２−チアゾリル−１Ｈ−ベンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）、及び、エチレン系共重合体及び／又はシリコーンゴムを含む熱可塑性樹脂（熱可塑性樹脂Ａ）１００質量部に、メチル（べンズイミダゾール−２−イル）カルバメート（防カビ剤Ｂ１）５×１０−６〜３．０質量部、ジヨードメチルパラトリルスルホン（防力ビ剤Ｂ２）０．０３〜９．５質量部、及び２−チアゾリル−１Ｈ−べンズイミダゾール（防カビ剤Ｂ３）５×１０−６〜３．０質量部からなり、かつ防カビ剤Ｂ１、Ｂ２及びＢ３の合計質量が０．０５〜１０質量部である防カビ剤（混合防カビ剤Ｂ）を含有させた樹脂組成物（樹脂組成物Ｃ）、を成形して得られることを特徴とする。
【００１３】
以下に本発明の樹脂組成物Ｃについて詳述する。
（１）熱可塑性樹脂Ａ
本発明の電気ケーブル用絶縁部品の製造に使用する有機ポリマー材料である熱可塑性樹脂Ａとしては、通常使用される電気絶縁性高分子材料、例えばエチレン系共重合体及び／又はシリコーンゴムを使用することができる。これらのうち、エチレン系共重合体としてはエチレン−プロピレン−ジエン三元共重合体（ＥＰＤＭ）、エチレン−プロピレン共重合体（ＥＰＭ）、エチレン−メチルメタアクリレート共重合体（ＥＭＭＡ）、エチレン−メチルアクリレート共重合体（ＥＭＡ）、エチレン−エチルアクリレート共重合体（ＥＥＡ）、エチレン−酢酸ビニル共重合体（ＥＶＡ）、エチレンと炭素数が４〜２０のαオレフィンとの共重合体、マレイン酸グラフトエチレン−メチルアクリレート共重合体、マレイン酸グラフトエチレン−酢酸ビニル共重合体、エチレン−無水マレイン酸共重合体、エチレン−エチルアクリレート−無水マレイン共重合体などが挙げられる。
電気ケーブル用絶縁部品として、特に高度な耐トラッキング性が要求される場合には、エチレン系共重合体としてエチレン−プロピレン−ジエン三元共重合体（ＥＰＤＭ）、エチレン−プロピレン共重合体（ＥＰＭ）、エチレン−酢酸ビニル共重合体（ＥＶＡ）、及びエチレン−エチルアクリレート共重合体（ＥＥＡ）、並びにシリコーンゴムを使用することが好ましい。  
シリコーンゴムとしては、１分子中にケイ素原子に結合している有機基のうち少なくとも２個がビニル、プロペニル、ブテニル、ヘキセニル等のアルケニル基であるポリオルガノシロキサンが用いられる。これらのポリシロキサンの中でも、原料の入手、合成が容易であることから、ビニル基を有するものが好ましい。  
【００１４】
有機ポリマー材料としてエチレン系共重合体を使用する場合には、通常架橋剤として有機過酸化物を用いる。有機過酸化物としては、ベンゾイルパーオキサイド、２，４−ジクロロベンゾイルパーオキサイド、ジクミルパーオキサイド、クミル−ｔ−ブチルパーオキサイド、２，５−ジメチル２，５−ジ−ｔ−ブチルパーオキシヘキサン、ジ−ｔ−ブチルパーオキサイド等を用いることが望ましい。
その配合量は、樹脂１００質量部に対して０．０５〜１５質量部であることが好ましい。
【００１５】
有機ポリマー材料として、ポリオルガノシロキサンを使用する場合には、（１）  エチレン系共重合体の場合と同様の有機過酸化物を用いてラジカル反応により架橋しても良いし（ラジカル反応型シリコーンゴム）、（２）１分子中にケイ素原子に結合した水素原子の数が平均で２を越えるポリオルガノシロキサンを用いて付加反応により架橋しても良い（付加反応型シリコーンゴム）。（１）の有機過酸化物の配合量は、シリコーンゴム１００質量部に対して０．０５〜１５質量部であることが好ましい。（２）のポリオルガノシロキサンの配合量は、シリコーンゴムのアルケニル基１に対して、ポリオルガノシロキサン中のケイ素原子に結合した水素原子が０．５〜４となるような量が好ましい。また、架橋触媒として、塩化白金酸、白金オレフィン錯体、白金ビニルシロキサン錯体、白金黒、白金トリフェニルホスフィン錯体等の白金系触媒が用いられる。架橋触媒の配合量は組成物中の白金配合量が１〜１０００ｐｐｍの範囲となるようにすることが好ましい。
【００１６】
（２）混合防カビ剤Ｂ
本発明の樹脂組成物Ｃに使用する混合防カビ剤Ｂは、少なくともメチル（ベンズイミダゾール−２−イル）カルバメート［Ｍｅｔｈｙｌ（ｂｅｎｚｉｍｉｄａｚｏｌ−２−ｙｌ）ｃａｒｂａｍａｔｅ］、ジヨードメチルパラトリルスルホン［Ｄｉｉｏｄｏｍｅｔｈｙｌ−Ｐ−ｔｏｌｙｌ−ｓｕｌｆｏｎｅ］、及び２−チアゾリル−１Ｈ−ベンズイミダゾール［２−Ｔｈｉａｚｏｌｙｌ−１Ｈ−ｂｅｎｚｉｍｉｄａｚｏｌｅ］からなる防カビ剤である。これら３成分を必須の成分とする混合防カビ剤Ｂを熱可塑性樹脂Ａに配合することにより優れた防カビ、抗菌及び防藻効果が発現する。
尚、本発明において抗菌、防カビ及び防藻効果とは真菌類（カビ、苔）、細菌（バクテリア）、及び藻類に関して生育と繁殖を有効に防止できる事を示す。
混合防カビ剤Ｂの配合割合は、熱可塑性樹脂Ａ１００質量部に、０．０５〜１０質量部である。
混合防カビ剤Ｂの配合量が前記０．０５質量部未満では真菌類、細菌類及び藻類の繁殖抑制効果が低下し、一方前記１０質量部を越えると、防カビ剤が表面に浸出するおそれがあり、また機械特性と電気特性が低下する場合があり好ましくない。
【００１７】
また、混合防カビ剤Ｂの配合は、熱可塑性樹脂Ａ１００質量部に対し、メチル（ベンズイミダゾール−２−イル）カルバメート（防カビ剤Ｂ１）０．０３〜９．５質量部、ジヨードメチルパラトリルスルホン（防カビ剤Ｂ２）５×１０−６〜３．０質量部、及び２−チアゾリル−１Ｈ−ベンズイミダゾール（防カビ剤Ｂ３）５×１０−６〜３．０質量部からなり、かつ防カビ剤Ｂ１、Ｂ２及びＢ３の合計質量が０．０５〜１０質量部、又は、熱可塑性樹脂Ａ１００質量部に、メチル（べンズイミダゾール−２−イル）カルバメート（防カビ剤Ｂ１）５×１０−６〜３．０質量部、ジヨードメチルパラトリルスルホン（防力ビ剤Ｂ２）０．０３〜９．５質量部、及び２−チアゾリル−１Ｈ−べンズイミダゾール（防カビ剤Ｂ３）５×１０−６〜３．０質量部からなり、かつ防カビ剤Ｂ１、Ｂ２及びＢ３の合計質量が０．０５〜１０質量部である。
混合防カビ剤Ｂにおいて、これらの３種類の防カビ剤を必須成分とすることにより、本発明の顕著な効果が発揮される理由は定かではないが、メチル（ベンズイミダゾール−２−イル）カルバメート（防カビ剤Ｂ１）又はジヨードメチルパラトリルスルホン（防力ビ剤Ｂ２）を上記範囲に示す主要成分であるとし、それぞれジヨードメチルパラトリルスルホン（防力ビ剤Ｂ２）又はメチル（べンズイミダゾール−２−イル）カルバメート（防カビ剤Ｂ１）、と２−チアゾリル−１Ｈ−ベンズイミダゾールをそれぞれ相対的に少量配合することにより、抗菌、防カビ、及び防藻効果についてバランスのよい性能を発揮するものと思われる。
また、混合防カビ剤Ｂは、第４類危険物に該当する有機溶剤、又は水等の無機溶剤を担体として用いることができる。担体を使用することにより、樹脂への防カビ剤の配合をより均一にすることが可能となる。前記有機溶剤の例として、エポキシ化大豆油、フタル酸ビス（２−エチルヘキシル）、フタル酸ジイソデシル、プロピレングルコール、メチルエチルケトン、シクロヘキサノン、ジメチルシリコーンオイル等が挙げられる。
尚、混合防カビ剤Ｂには本発明の特性を損なわない範囲で他の防カビ剤が配合されていても良い。
【００１８】
（３）添加剤
本発明の樹脂組成物Ｃには、樹脂の硬化のための架橋剤以外に、金属水和物、酸化防止剤及び耐熱性向上剤等を必要に応じて配合することができる。
（３−１）金属水和物
がいし等、高度の耐トラッキング性を要求する屋外用高電圧機器の場合には、熱可塑性樹脂Ａに金属水和物が配合されていることが好ましい。金属水和物としては、水酸化アルミニウム、水酸化マグネシウム等が挙げられるが、耐候性の観点から水酸化アルミニウムがより好ましい。金属水和物の配合量は熱可塑性樹脂Ａ１００質量部に対して１０〜１５０質量部とすることが好ましい。金属水和物が１０質量部未満では耐トラッキング性の改善効果が少なく、１５０質量部を越えると強度が低下する場合がある。
【００１９】
（３−２）耐熱性向上剤
本発明の樹脂組成物Ｃの耐熱性を向上するために、耐熱性向上剤として、カーボンブラック、酸化チタン、酸化鉄、及びセリウム系金属酸化物から選択された１種以上を使用することができる。
前記耐熱性向上剤配合量は、熱可塑性樹脂Ａ１００質量部に対し、０．５〜５質量部が好ましい。
（３−３）その他の添加剤
本発明の樹脂組成物Ｃには、本発明の特性を損なわない範囲で、酸化防止剤、加工安定剤等を配合することができ、更に、酸化チタン、酸化亜鉛、クレー、シリカ、炭酸カルシウム等の顔料、加工安定剤、充填剤等を添加することができる。
【００２０】
（４）その他
本発明の電気ケーブル用絶縁部品は、（１）電気ケーブル接続部品として屋外、屋内（地中含む）用の分岐接続部品、直接分岐接続部品（共に送電用、配電用）等に使用可能であり、また、（２）電気ケーブル端末部品として屋外、屋内（地中含む）用のがい管（送電用、変電用）、がいし型端末（配電用）、ブッシング（送電用、配電用、変電用）また、（３）電線など導体をその支持物から絶縁するために用いるがいし、スペーサ等の電気ケーブル付属用絶縁部品に使用可能である。
【実施例】
【００２１】
以下に実施例により本発明を具体的に説明する。
１．有機ポリマー材料、防カビ剤及びその他の添加剤
本実施例及び比較例で使用した有機ポリマー材料、防カビ剤、架橋剤、金属水和物、酸化防止剤、及び耐熱性向上剤は下記の通りである。
（１）有機ポリマー材料（表１〜５中には熱可塑性樹脂と記載する。）
（ｉ）ＥＰＤＭ；日本合成ゴム（株）製、商品名：ＪＳＲ  ＥＰ２１
（ｉｉ）ＥＶＡ；三井デュポンポリケミカル（株）、商品名：ＥＶ３６０
（ｉｉｉ）ラジカル反応型シリコーンゴム；信越化学工業（株）製、商品名：ＫＥ４６０３−Ｕ
（ｉｖ）付加反応型シリコーンゴム；信越化学工業（株）製、商品名：ＫＥ１９９０−５０
【００２２】
（２）防カビ剤
用いた防カビ剤を以下に記載する。尚、下記（１）混合防カビ剤は本発明に使用する防カビ剤である。
（ｉ）混合防カビ剤（防カビ剤ａ）：あらかじめ、メチル（ベンズイミダゾール−２−イル）カルバメート８５質量％、ジヨードメチルパラトリルスルホン１４．８質量％、及び２−チアゾリル−１Ｈ−ベンズイミダゾール０．２質量％からなる防カビ剤の混合物を、防カビ剤混合物：シクロヘキサノン＝２６：７４となるように、シクロヘキサノンに添加し、混合防カビ剤を調製した。
（ｉｉ）銀系無機防カビ剤（防カビ剤ｂ）：カッパー（ＩＩ）アセチルアセトネエイト
（ｉｉｉ）イミダゾール系防カビ剤（防カビ剤ｃ）：２−（４−チアゾリル）−ベンツイミダゾール
（ｉｖ）アルシン系防カビ剤（防カビ剤ｄ）：１０，１０’−オキシビスフェノキシアルシン
（３）他の添加剤
（ｉ）架橋剤：２，５−ジメチル２，５−ｔ−ブチルパーオキサイドヘキサン、日本油脂（株）製
（ｉｉ）金属水和物：水酸化アルミニウム、昭和電工（株）製、商品名：ハイジライトＨ４２Ｍ
（ｉｉｉ）酸化防止剤：大内新興（製）製、商品名：ノクラック２２４
（ｉｖ）耐熱性向上剤：カーボンブラック、旭カーボン（株）製、商品名：ＨＡＦカーボン旭＃７０
【００２３】
２．評価方法
本実施例及び比較例で下記の評価方法を採用した。
（１）かび抵抗性試験
ＪＩＳ  Ｚ  ２９１１プラスチック製品  方法Ｂに準拠した。尚、試験に用いる真菌はＪＩＳ規格では５菌であるが、本実施例及び比較例においては、優れた防カビ性及び抗菌性を目的にＪＩＳ菌を含む５１菌を用いた。
乾湿式法による試験菌混合胞子混濁液直接接種（スプレー散布）、３０℃±５℃、９０％ＲＨ以上で６０日間という長期間の培養を行い、試料の真菌類及び細菌類の生育を観察した。
結果の観察は、目視および５０倍の実態顕微鏡で観察した。
（ｉ）  かび抵抗性試験に用いた菌体
かび抵抗性試験に用いた、５１菌を下記に示す。
ニグロスポラオリゼー、クラドスポリウムレジネ、クラドスポリウムヘルバレム、クラドスポリムクラドスポリオイダス、クラドスポリウムサファエロスペルマ、トリコデルマコニンギ、トリコデルマピリディ、フォーマグロメラーテ、フォーマテレスチアス、プルラリアプルランス、ギリオクラディウムビレンス、ゲオトリカムエアクタス、ゲオトリカムカンディタス、ペスタロチアダスタ、ペスタロチアネグレクタ、アルテルナリアテナース、アルテリナリアプラッシュコーラ、アルテルナリアアルテルナータ、アスペルギルスニガー、アスペルギルスフレーバス、アスペルギルスフェルシコール、アスペルギルスオリゼー、アシペルギルステレウス、アスペルギルスフェミガタス、オーレオバシディウムプルランス、フザリウムモニリフォルメ、フザリウムセミタクタム、フザリウムプラリフェラタム、フザリウムロゼウム、フザリウムソラニ、フザリウムオキシスポラム、リゾプスニグリカンス、リゾプスストロニフェル、ペニシリウムシトリナム、ペニシリウムイクパンサ、ペニシリウムフェニキュローザム、ペニシリウムリラシナム、ペニシリウムニグリカンス、ペニシリウムフレクエンタス、ペニシリウムシトリオビリディ、ムコールラセマサス、ユーロチウムトナフィラム、トリコフィートンメンタグルフィテス、アナベーナスピーシーズ、ケトミウムグロボーザム、エビコッカムパープラセンス、アクレモニウムチャルティコーラ、ワレミアセビ、カンシダアルビカンス、ボトリティスシネレア、プロテウスバルガリス。
【００２４】
（ｉｉ）  発育阻止帯
表１、３〜５におけるかび抵抗性試験中の「発育阻止帯」とは、抗菌、防カビ剤成分の溶出、染み出しによる試料周辺の効果の見られる範囲であり、ＪＩＳ  Ｚ２９１１プラスチック製品試験  方法Ｂにおいて試料の周囲にその発育阻止帯が認められる場合に記載されるその幅である。
（２）引張試験
ＪＩＳ  Ｋ６２５１に準拠し、厚み２ｍｍの試験シートを用いて引張強さ、伸びを測定した。
（３）硬さ試験
ＪＩＳ  Ｋ６２５３に準拠し、厚み６ｍｍの試験シートを用いてタイプＡデュロメータ硬さを測定した。
【００２５】
（４）耐トラッキング性試験
ＩＥＣ  Ｐｕｂｉ．５８７傾斜平板法に準拠し、５０ｍｍ×１２５ｍｍのサイズで、厚み６ｍｍの試験シートを用いて測定した。試験電圧は３．５ｋＶで行った。
（ｉ）下部電極から２５ｍｍの位置にトラッキング跡が到達するまでの時間を測定した。
（ｉｉ）傾斜平板法により６時間の耐トラッキング試験を行い、トラッキング破壊に至るまでの時間を測定した。
（ｉｉｉ）６時間以内にトラッキング破壊が起こらず、２５ｍｍの位置にトラッキング跡が到達する時間が長い程、耐トラッキング性が良好であると判断される。
【００２６】
［実施例１〜１２、比較例１〜３８］
有機ポリマー材料１００質量部に対して、防カビ剤、架橋剤、充填剤、加工安定剤、酸化防止剤、耐熱性向上剤を表１、３〜５に示す割合で配合した（有機ポリマー材料１００質量部に対しての質量部数）。
付加反応型シリコーンゴムについては、ポリジメチルシロキサンなどポリマー、架橋剤および白金触媒など組成構成物として製品に組み込まれている。
オープンロール機を用いて樹脂組成物を均一に混練し、１６０℃プレス成形して試験シートを得た。
なお付加反応型シリコーンゴムについては、撹拌機で混合し、真空脱泡処理を行い、１６０℃プレス成形して試験シートを得た。
評価結果をまとめて、表１、３〜５示す。
【００２７】
［参考例１〜４］
実施例１〜１２における機械物性評価のために、防カビ剤を添加しない実験例を参考例１〜４として記載した。実験方法は、防カビ剤を添加しない以外は実施例１〜１２と同様である。参考例１〜４の結果はまとめて表２に示す。
【００２８】
【表１】
2007287683.tif 000002
【００２９】
【表２】
2007287683.tif 000003
【００３０】
【表３】
2007287683.tif 000004
【００３１】
【表４】
2007287683.tif 000005
【００３２】
【表５】
2007287683.tif 000006
【００３３】
比較例１〜３８（表３〜５）より、上記防カビ剤ｂ、ｃ及びｄを用いた試料に真菌類及び細菌類の生育、繁殖が確認された。
尚、防カビ剤ｄを用いた比較例１８、３７は防カビ剤配合量１０質量部で十分な抑制効果が確認できたが、物性評価において耐トラッキング性が低下している。
付加反応型シリコーンゴムに防カビ剤ｃを配合した比較例３１は、硬化不良を起こし、引張強さ、伸び、硬さが組成物本来の特性を得られていない。
すなわち、参考例４と比較すると、伸びが約３倍になっており、硬度が１４ポイント減少している結果が示す通り、硬化の阻害が起きている。
また、比較例３３においては、防カビ剤配合量を１０質量部に増量したことにより、硬化した成形物を得ることも出来なかった。
【００３４】
上記結果に対して、本発明で使用する防カビ剤ａを配合した実施例においては、実施例１、４の防カビ剤配合量０．０５質量部で菌発育が極わずかに確認されたが、他の実施例２、３、５〜１２のＥＰＤＭ、ＥＶＡ、ラジカル反応型、付加反応型シリコーンゴムのいずれの有機ポリマー材料を用いたものでも真菌類及び細菌類の生育、繁殖が認められず、且つ実施例１、３、４、６、７、９、１０、１２の機械物性、引張強さ、伸び、耐トラッキング性は良好な特性が維持されている。
特に実施例７〜１２に示すシリコーンゴムでは防カビ剤配合量０．０５質量部でも真菌類及び細菌類の生育、繁殖は見られなかった。
さらに、付加反応型シリコーンゴムに防カビ剤ａを配合した樹脂組成物は、比較例３１で観察された硬化不良の現象も観察されなかった。
【００３５】
以上詳述したように、本発明の混合防カビ剤Ｂを用いた樹脂組成物Ｃは、長期にわたって真菌類及び細菌類の繁殖による影響から免れることができ、良好な機械的強度、耐トラッキング性を維持することができる。
また、送変配電用がいし等の電気ケーブル接続用絶縁部品、電気ケーブル端末用絶縁部品等に使用可能な電気ケーブル用絶縁部品のほか、電線など導体をその支持物から絶縁するために用いるがいし、スペーサ等の電気ケーブル用端末あるいは付属用部品の絶縁性能設計の際に寿命推定時に真菌類及び細菌類の繁殖という環境因子を極めて小さく見積もることが可能となるため、製品種類を統一することができ、生産性の向上、製造コストの低減という面でも大きな効果を発揮する。
【産業上の利用可能性】
【００３６】
本発明の電気ケーブル用絶縁部品は、分岐接続部品、直接分岐接続部品等の電気ケーブル接続部品、また、がい管（送電用、変電用）、がいし型端末（配電用）、ブッシング（送電用、配電用、変電用）、電線など導体をその支持物から絶縁するために用いるがいし、スペーサ等の電気ケーブル用端末あるいは付属用部品に広く使用可能である。